FR 2492410 A1 19820423 FR 8022203 A 19801016 Alliage et son application à la brasure de 1'aluminium La présente invention concerne un nouvel alliage conçu spécialement pour la brasure de l'aluminium. On sait que l'aluminium, à cause de sa légèreté, occupe une fonction essentielle dans l'industrie, notamment dans les industries automobiles et aéronautiques. Toutefois, l'aluminium a la propriété de s'oxyder très facilement et de se recouvrir d'une couche d'alumine (A1203) très résistante. Cette oxydation constitue un inconvénient dans la mesure où la couche d'alumine rend très difficile, ou empêche la soudure ou la brasure de l'aluminium. C'est ainsi, par exemple, si un radiateur en aluminium pour le refroidissement de l'eau ou de l'huile d'une voiture, présente une fuite notamment due à un accident, ce radiateur ne pouvait, jusqu'à présent, être réparé, et devait par conséquent être remplacé. Un problème identique se pose pour la soudure des tôles ayant subi un aluminage, c 'est-à-dire des tôles en acier recouvertes d'une mince couche d'aluminium et qui sont utilisées de plus en plus dans l'industrie automobile, pour les carrosseries, les pots d'échappement, les réservoirs, etc. Le but de la présente invention est de prévoir un nouvel alliage permettant la brasure de l'aluminium, même après l'oxydation de celui-ci. L'alliage prévu à cet effet est caractérisé par la composition suivante en poids et en pourcents Etain : 37-38 % Zinc :55-56 % Plomb : 5- 6 % Argent: 0,5-2 % La teneur en argent est avantageusement de 1,5 %. Il s'agit d'un alliage à point de fusion relativement bas, dont la propriété particulière est de dissoudre l'alumine. Un avantage particulier est que la ou les pièces à souder ne doivent pas subir un traitement particulier préalable. La seule précaution à prendre est de dégraisser les surfaces à souder au moyen de produits appropriés et bien connus en soi. L'alliage peut être présenté sous forme de barres, tubes, etc., suivant les besoins, notamment pour faciliter l'accès des surfaces à réunir. Un autre avantage de cet alliage est qu'il ne permet pas seulement les brasures entre des pièces en aluminium, mais également les brasures aluminium-laiton, aluminiumcuivre et aluminium-fer. R E V E N D I C A T I O N S 1. - Alliage caractérisé par la composition suivante, en poids et en pourcents Etain : 37-38 % Zinc : 55-56 % Plomb : 5-6 % Argent : 0,5-2 % 2. - Alliage selon la revendication 1, caractérisé en ce que la teneur en argent est de 1,5 % 3. - Application de l'alliage selon l'une des revendications 1 ou 2, à la brasure de l'aluminium. 4. - Application selon la revendication 3, caractérisé en ce que de l'aluminium est soudé d de l'aluminium. 5. - Application selon la revendication 3, caractérisé en ce que de l'aluminium est soudé à du laiton. 6. - Application selon la revendication 3, caractérisé en ce que de l'aluminium est soudé à du cuivre. 7. - Application selon la revendication 3, carac térisé en ce que de l'aluminium est soudé à du fer.